СПОСОБ ВОССТАНОВЛЕНИЯ ИЗНОШЕННЫХ ПОВЕРХНОСТЕЙ МЕТАЛЛИЧЕСКИХ ДЕТАЛЕЙ

2
2
1. Способ восстановления изношенных поверхностей металлических деталей, включающий нанесение покрытия на изношенную поверхность детали методом электроэрозионного легирования (ЭЭЛ), по крайней мере, в два этапа, отличающийся тем, что при нанесении покрытия на металлические поверхности металлическим электродом на первом этапе наносят слой с энергией разряда 0,13-0,55 Дж и производительностью 1,5-2,5 см/мин, при которых обеспечивают толщину поверхности 0,08-0,81 мм при сплошности 100%, затем на полученную поверхность наносят слой покрытия тем же электродом и с энергией разряда 0,55-0,90 Дж и производительностью 2,5-3,4 см/мин, при которых обеспечивают формирование поверхности с шероховатостью, в 2-4 раза выше, чем на предыдущем этапе.
2
2
2. Способ согласно п. 1, отличающийся тем, что при использовании электрода из оловянной бронзы первый слой покрытия наносят с энергией разряда 0,2 Дж и производительностью 1,6 см/мин, а второй слой покрытия - с энергией разряда 0,55 Дж и производительностью 2,5 см/мин, при которых формируют поверхность с шероховатостью в 4 раза выше, чем на первом этапе.
2
2
3. Способ согласно п. 1, отличающийся тем, что при использовании электрода из твердого сплава Т15К6 первый слой покрытия наносят с энергией разряда 0,55 Дж и производительностью 2,5 см/мин, а второй слой покрытия наносят на стальную поверхность с энергией разряда 0,90 Дж и производительностью 3,4 см/мин, при которых формируют поверхность с шероховатостью в 3 раза выше, чем на первом этапе.
2
2
4. Способ согласно п. 1, отличающийся тем, что при использовании электрода из стали 12Х18Н10Т первый слой покрытия наносят с энергией разряда 0,35 Дж и производительностью 1,7 см/мин, а второй слой покрытия наносят на стальную поверхность с энергией разряда 0,55 Дж и производительностью 2,5 см/мин, при которых формируют поверхность с шероховатостью в 3 раза выше, чем на первом этапе.
2
2
5. Способ согласно п. 1, отличающийся тем, что при использовании электрода из твердого сплава Т15К6 первый слой покрытия наносят с энергией разряда 0,13 Дж и производительностью 1,5 см/мин, а второй слой покрытия наносят на чугунную поверхность с энергией разряда 0,55 Дж и производительностью 2,5 см/мин, при которых формируют поверхность с шероховатостью в 2 раза выше, чем на первом этапе.
2
2
6. Способ согласно п. 1, отличающийся тем, что при использовании электрода из хрома и никеля первый слой покрытия наносят с энергией разряда 0,27 Дж и производительностью 1,7 см/мин, а второй слой покрытия наносят на чугунную поверхность с энергией разряда 0,55 Дж и производительностью 2,5 см/мин, при которых формируют поверхность с шероховатостью в 2 раза выше.